(57)【要約】【課題】  本発明は、圧力損失が低く維持され、ほこり除去工程が不必要になり、かつ、空気フィルター材の気孔サイズに変化がない深層濾過型空気フィルター材及びこれを利用した空気フィルターカートリッジを提供することを課題とする。【解決手段】  本発明に従ったガスタービン及び圧縮機の吸気浄化用深層濾過型空気フィルター材は、繊度が０．５〜６デニールの静電単繊維不織布と、スパンボンド支持層とで形成され、大きいサイズの粒子を集塵する第一の層と；繊度が６〜２０デニールの低融点合成纎維を含むサーマルボンド不織布で形成され、累積集塵量を増加させる第二の層；及び繊度が０．０７〜０．９デニールの極細静電メルトブローン繊維で形成され、微細な粒子を凝集させ、圧力損失の増加を抑制し、累積集塵量を倍加する第三の層；を含む。【選択図】      図４
2011190795.tif 000002
【特許請求の範囲】
【請求項１】
ガスタービン及び圧縮機の吸気浄化用深層濾過型空気フィルター材であって：
繊度が０．５〜６デニールの静電単繊維不織布と、スパンボンド支持層とで形成され、大きいサイズの粒子を集塵する第一の層；
繊度が６〜２０デニールの低融点合成纎維を含むサーマルボンド不織布で形成され、累積集塵量を増加させる第二の層；及び
繊度が０．０７〜０．９デニールの極細静電メルトブローン繊維で形成され、微細な粒子を凝集させ、圧力損失の増加を抑制し、累積集塵量を倍加する第三の層；を含み、
前記深層濾過型空気フィルター材は、重量が１００〜４００g/m2、ＮａＣｌ工程での効率が９５%以上、５．３cm/ｓｅｃでの圧力損失が４．５mmＡｑ以下であり、曲げ可能である
ことを特徴とするガスタービン及び圧縮機の吸気浄化用深層濾過型空気フィルター材。
【請求項２】
前記第一の層は、
繊度が１５デニールのローメルト繊維を含む静電ファイバーウェブで形成されるスパンボンド支持層；及び
繊度が０．５〜６デニール、重量が１０〜１００g/m2、ＮａＣｌ工程での効率が４０%以上、５．３cm/ｓｅｃでの圧力損失が０．５mmＡｑ以下である静電単繊維不織布；を含む
ことを特徴とする請求項１に記載のガスタービン及び圧縮機の吸気浄化用深層濾過型空気フィルター材。
【請求項３】
前記第二の層のサーマルボンド不織布は、
低融点ポリエステル繊維１００%で形成される内部及び一般ポリエステル繊維１００%で形成される外部を含み、あるいは、各々低融点ポリエステル繊維５０%と一般ポリエステル繊維５０%で形成される内部及び外部を含み、
前記低融点ポリエステル繊維は、繊度が６〜２０デニール、５．３cm/ｓｅｃでの圧力損失が０．５mmＡｑ以下であり、重量が４０〜２００g/m2で容易に曲げ可能である
ことを特徴とする請求項１に記載のガスタービン及び圧縮機の吸気浄化用深層濾過型空気フィルター材。
【請求項４】
前記第三の層の極細静電メルトブローン繊維は、
重量が５〜７０g/m2、ＮａＣｌ工程での効率９５%以上、５．３cm/ｓｅｃでの圧力損失が３．０mmＡｑ以下である
ことを特徴とする請求項１に記載のガスタービン及び圧縮機の吸気浄化用深層濾過型空気フィルター材。
【請求項５】
前記第三の層の極細静電メルトブローン繊維は、単層又は二層以上である
ことを特徴とする請求項１に記載のガスタービン及び圧縮機の吸気浄化用深層濾過型空気フィルター材。
【請求項６】
前記第一の層の静電単繊維不織布は、単層又は二層以上である
ことを特徴とする請求項１に記載のガスタービン及び圧縮機の吸気浄化用深層濾過型空気フィルター材。
【請求項７】
請求項１乃至６のいずれか一項に記載の深層濾過型空気フィルター材を固定する上部キャップ及び下部キャップと；
前記上部キャップ及び下部キャップを前記深層濾過型空気フィルター材に付着して密封するエポキシシーラーと；
前記深層濾過型空気フィルター材の周縁に固定されたストラップと;及び
前記深層濾過型空気フィルター材の内部と外部とに固定され、前記深層濾過型空気フィルター材の曲げ間隔を一定に維持するホットメルトスペーサ;を含む
ことを特徴とする深層濾過型空気フィルターカートリッジ。
【発明の詳細な説明】
【技術分野】
【０００１】
本発明は、ガスタービンを使用する発電所や大型圧縮機を使用する産業現場において、ガスタービン及び圧縮機の吸気を浄化するための深層濾過型空気フィルター材及びこれを利用した深層濾過型空気フィルターカートリッジに関し、特に、静電メルトブローン繊維、静電単繊維、サーマルボンド支持層及び低融点纎維で形成され、曲げ可能であり、低い圧力損失を有し、ほこりなどの粒子の集塵性が優秀であり、優れた発水性と耐水性を有する深層濾過型空気フィルター材及びこれを利用した深層濾過型空気フィルターカートリッジに関する。
【背景技術】
【０００２】
一般的に、ガスタービンによる発電は、浄化装置によって空気を浄化、浄化された空気を圧縮機で圧縮して燃焼装置へ流入、高温・高圧のガスを発生するために圧縮気を利用して気体燃料を燃消、回転力を得るために高温・高圧のガスを利用してガスタービンを回転及び回転力を利用して発電機を作動させ電気を発生するという順次で行われる。
【０００３】
このようなガスタービンは、往復式内燃機関又は蒸気タービンに比べ、簡単な構造、軽量、作動しやすい、電力発生量の多い、低品位燃料の使用可能、故障や震動が少ないというような長所があることから、発電機、機関車、船舶、航空機などで幅広く使われている。
【０００４】
従来、ガスタービンに流入された空気を浄化するために、ほこり除去工程が必要となる表面濾過型空気フィルターカートリッジが主に使われている。
【０００５】
図１は、従来のガスタービン用圧縮機の吸気浄化装置を示す概略図である。図１に示されたように、外部から流入された汚れた空気１は、フィルターハウジング２０の前方部に設置された入口フード１９を通過した後、表面濾過型空気フィルターカートリッジ３を通過する。ほこりなどの粒子は、空気フィルターカートリッジの表面で集塵され、汚れた空気が浄化され、浄化された空気２が入口吸音器２２へ流入される。
【０００６】
空気フィルターカートリッジ３の表面で集塵されたほこりなどの粒子は、ほこり除去用圧縮機から吹気管を通して供給された圧縮気４を空気フィルターカートリッジ３へ噴射することで除去する。図２に示されたように、空気フィルターカートリッジの圧力損失が最終圧力損失に到達すると、ほこり除去用圧縮機は、自動的に、かつ、周期的に圧縮気を空気フィルターカートリッジへ噴射する。
【０００７】
従来の表面濾過型空気フィルターカートリッジは、表面濾過方式によってほこりなどの粒子を集塵するので、空気フィルターカートリッジの圧力損失が急激に増加して最終圧力損失に到達するまでにかかる時間が短縮され、ほこり除去用圧縮機の噴射周期も短くなり、これによって、平均圧力損失が高く、発電時出力が低下される問題点があった。
【０００８】
上記の表面濾過型空気フィルターカートリッジは、湿式不織布で形成される濾過紙とこの濾過紙の表面にポリエチレンを電気スプレイ処理したスパイダーウェブ型表面層とを含む空気フィルター材を利用して製造される。
【０００９】
従来、ガスタービン吸気浄化用表面濾過型空気フィルターについて、様々な特許出願及び登録があった。例えば、米国特許公報第４、７２０、２９２号は、ガスタービン用空気フィルターを開示しており、韓国公開特許公報第１０-２００３-００４６４２４号は、ガスタービンシステムの空気濾過方法を開示している。
【００１０】
また、韓国特許公報第１０-０３０４５９６号は、表面濾過型空気フィルター材のしわ部を所定間隔で配置することで、優れた濾過効果を有し、寿命が長くなり、かつ、空気フィルター材のケーシングを射出成形可能な合成樹脂で形成することで焼却及びリサイクルが可能なガスタービン吸気浄化用空気フィルター及びその製造方法を開示しており、韓国特許公報第１０-０３０８７０１号は、焼却に関わる問題点を解決するために空気フィルターケーシングから空気フィルターを分離する方法を開示している。さらに、韓国登録実用新案公報第２０-０２７０４１５号は、各濾過紙に大きいしわ部及び小さいしわ部が混合形成され、濾過紙の組み立てが容易になり、また、小さいしわ部によってガスタービンに流入されたほこりなどの粒子をより容易に除去し、空気フィルターの効率と寿命が向上するガスタービン用表面濾過型空気フィルターを開示しており、韓国登録実用新案公報第２０-０２７０４１６号は、表面積を大きくするためのしわ部を有する円筒状空気フィルター材と；該空気フィルター材の内外部を囲む内部及び外部スクリーンコアと；該内部及び外部スクリーンコアを固定する上部キャップ及び下部キャップと；該上部キャップと下部キャップを密封するゴムリングを含むガスタービン用表面濾過型空気フィルターを開示している。
【００１１】
しかし、前述した従来の空気浄化用空気フィルターは、空気フィルター材のしわ部の解れを防止するために高温での熱処理を必要とするが、高温で熱処理すると、空気フィルター材の表面に形成された被覆層が損傷され、また気孔が収縮、損傷され、これによって差圧が増加するという問題点があった。
【００１２】
また、従来の空気フィルターは、しわ部の間隔を維持するためにエンボス加工するが、これによって、気孔の詰まり及び強度低下が発生し、空気フィルター材の多くの通気口が遮断され、空気浄化効率が大きく低下される問題点があった。
【００１３】
このような問題点を解決するため、空気フィルター材を構成する各層を相互結合することが提案されている。結合層は、熱接合、樹脂接着、ニードルパンチング、スパンボンド、スパンレース、溶液紡糸などの方法によって製造された不織布から形成される。
【００１４】
一方、空気フィルターにおいてほこり粒子の集塵メカニズムは、機械的原理と精電気的原理に基づいている。そのうち、精電気的原理を利用して粒子を集塵する場合、空気フィルターの層は、主にメルトブローン法で製造される。
【００１５】
特に、空気フィルターの層を構成する纎維が極細纎維の場合、高効率空気フィルターの製造に使用される。しかし、この高効率空気フィルターは、相対的に粒子の集塵量が少ないという問題点があった。
【００１６】
さらに、直径が大きい四角形又は円形の繊維から形成された静電サーマルボンド層又はニードルポンチ層を含む空気フィルターは、集塵量は多いが、集塵効率が低いという問題点があった。
【００１７】
最近、このような問題点を解決するために、空気フィルター材を構成する纎維層として超極細繊維又は合成纎維が使用されている。しかし、この空気フィルター材を利用した空気フィルターは、集塵量が少なく、集塵効率が低いので、適用上の問題点があった。
【００１８】
結論的に、ガスタービンの燃焼空気用圧縮機に流入された汚れた空気を浄化するために、現在、表面濾過型空気フィルターカートリッジが使用されている。表面濾過型空気フィルターカートリッジは、その平均圧力損失を高く維持する必要があり、また、表面に附着されたほこり除去工程が連続的に行わらなければならない。
【００１９】
しかし、表面濾過型空気フィルターカートリッジの平均圧力損失を高く維持すると、空気フィルターシステムの発電効率が低下する。また、ほこり除去工程を連続的に行うので、ほこり除去工程で使用する圧縮気を発生する圧縮機を連続的に作動する必要がある。さらに、ほこり除去工程で、圧縮気の噴射によって空気フィルター材の気孔サイズが大きくなり、この気孔を通じてほこりなどの粒子が流入され、ガスタービンブレードの表面の摩耗、損傷の原因にもなる。
【先行技術文献】
【特許文献】
【００２０】
【特許文献１】米国特許公報第４、７２０、２９２号
【特許文献２】韓国公開特許公報第１０-２００３-００４６４２４号
【特許文献３】韓国特許公報第１０-０３０４５９６号
【特許文献４】韓国特許公報第１０-０３０８７０１号
【特許文献５】韓国登録実用新案公報第２０-０２７０４１５号
【特許文献６】韓国登録実用新案公報第２０-０２７０４１６号
【発明の概要】
【発明が解決しようとする課題】
【００２１】
上述した問題点を解決するため、本発明は、圧力損失が低く維持され、ほこり除去工程が不必要になり、かつ、空気フィルター材の気孔サイズに変化がない深層濾過型空気フィルター材及びこれを利用した空気フィルターカートリッジを提供することを課題とする。
【００２２】
本発明は、大きいサイズのほこり粒子を先に濾過する第一の層、累積集塵量を増加させる第二の層、及び微細なほこりなどの粒子を凝集させ、圧力損失の増加を抑制し、累積集塵量を倍加する第三の層で形成される多層構造の深層濾過型空気フィルター材を提供することを他の課題とする。
【００２３】
本発明は、空気フィルターカートリッジを製造するために空気フィルター材表面に所定間隔でホットメルトを塗布して空気フィルターのしわ部の曲げ間隔を一定に維持するように構成された深層濾過型空気フィルターカートリッジを提供することをさらに他の課題とする。
【課題を解決するための手段】
【００２４】
上記の課題を解決するための本発明の一つの特徴に従ったガスタービン及び圧縮機の吸気浄化用深層濾過型空気フィルター材は、繊度が０．５〜６デニールの静電単繊維不織布と、スパンボンド支持層とで形成され、大きいサイズの粒子を集塵する第一の層；繊度が６〜２０デニールの低融点合成纎維を含むサーマルボンド不織布で形成され、累積集塵量を増加させる第二の層；及び繊度が０．０７〜０．９デニールの極細静電メルトブローン繊維で形成され、微細な粒子を凝集させ、圧力損失の増加を抑制し、累積集塵量を倍加する第三の層；を含み、前記深層濾過型空気フィルター材は、重量が１００〜４００g/m2、ＮａＣｌ工程での効率が９５%以上、５．３cm/ｓｅｃでの圧力損失が４．５mmＡｑ以下であり、曲げ可能である。
【００２５】
本発明の他の特徴に従ったガスタービン及び圧縮機の吸気浄化用深層濾過型空気フィルター材は、前記第一の層が、繊度が１５デニールのローメルト繊維を含む静電ファイバーウェブで形成されるスパンボンド支持層；及び繊度が０．５〜６デニール、重量が１０〜１００g/m2、ＮａＣｌ工程での効率が４０%以上、５．３cm/ｓｅｃでの圧力損失が０．５mmＡｑ以下である静電単繊維不織布；を含む。
【００２６】
本発明の更に他の特徴に従ったガスタービン及び圧縮機の吸気浄化用深層濾過型空気フィルター材は、前記第二の層のサーマルボンド不織布が、低融点ポリエステル繊維１００%で形成される内部及び一般ポリエステル繊維１００%で形成される外部を含み、あるいは、各々低融点ポリエステル繊維５０%と一般ポリエステル繊維５０%で形成される内部及び外部を含み、前記低融点ポリエステル繊維は、繊度が６〜２０デニール、５．３cm/ｓｅｃでの圧力損失が０．５mmＡｑ以下であり、重量が４０〜２００g/m2で容易に曲げ可能である。
【００２７】
本発明の更に他の特徴に従ったガスタービン及び圧縮機の吸気浄化用深層濾過型空気フィルター材は、前記第三の層の極細静電メルトブローン繊維が、重量が５〜７０g/m2、ＮａＣｌ工程での効率９５%以上、５．３cm/ｓｅｃでの圧力損失が３．０mmＡｑ以下である。
【００２８】
本発明の更に他の特徴に従ったガスタービン及び圧縮機の吸気浄化用深層濾過型空気フィルター材は、前記第三の層の極細静電メルトブローン繊維が、単層又は二層以上である。
【００２９】
本発明の更に他の特徴に従ったガスタービン及び圧縮機の吸気浄化用深層濾過型空気フィルター材は、前記第一の層の静電単繊維不織布が、単層又は二層以上である。
【００３０】
本発明の特徴に従った深層濾過型空気フィルターカートリッジは、本発明の特徴に従った深層濾過型空気フィルター材を固定する上部キャップ及び下部キャップと；前記上部キャップ及び下部キャップを前記深層濾過型空気フィルター材に付着して密封するエポキシシーラーと；前記深層濾過型空気フィルター材の周縁に固定されたストラップと;及び前記深層濾過型空気フィルター材の内部と外部とに固定され、前記深層濾過型空気フィルター材の曲げ間隔を一定に維持するホットメルトスペーサ;を含む。
【発明の効果】
【００３１】
本発明によると、ほこり除去工程及び圧縮機の作動が不必要になり、平均圧力損失が低く維持され、電気生産出力が増加する。また、ほこりなどの微細粒子の除去性能が優れるので、ガスタービンブレードの摩耗と腐食が防止され、ガスタービンと圧縮機の効率と寿命の極大化が可能になる。
【図面の簡単な説明】
【００３２】
【図１】従来の表面濾過型空気フィルターカートリッジが設置された空気フィルターシステムを示す概略図である。
【図２】従来の表面濾過型空気フィルターカートリッジが設置された空気フィルターシステムの圧力損失と、本発明に従った深層濾過型空気フィルターカートリッジが設置された空気フィルターシステムの圧力損失を示したグラフである。
【図３】電子顕微鏡で観察した本発明に従った深層濾過型空気フィルター材を構成する各層の纎維形象を示す写真である。
【図４】本発明に従った深層濾過型空気フィルター材を構成する各層の断面図ある。
【図５】本発明に従った深層濾過型空気フィルター材の第一の層の断面図である。
【図６】本発明に従った深層濾過型空気フィルター材の第二の層の断面図である。
【図７】本発明に従った深層濾過型空気フィルター材の第三の層の断面図である。
【図８】本発明に従った深層濾過型空気フィルター材の完成品である深層濾過型空気フィルターカートリッジの外観図である。
【図９】本発明に従った深層濾過型空気フィルターカートリッジと比較例の深層濾過型空気フィルターカートリッジとの粒子量の増加に伴う圧力損失の変化を示したグラフである。
【図１０】本発明に従った深層濾過型空気フィルターカートリッジと比較例の深層濾過型空気フィルターカートリッジとの累積集塵量を比べたグラフである。
【図１１】本発明に従った深層濾過型空気フィルターカートリッジと比較例の深層濾過型空気フィルターカートリッジとの総集塵効率を比べたグラフである。
【図１２】本発明に従った深層濾過型空気フィルターカートリッジと比較例の深層濾過型空気フィルターカートリッジとの部分集塵効率を比べたグラフである。
【図１３】従来の表面濾過型空気フィルターカートリッジ３を本発明に従った深層濾過型空気フィルターカートリッジ２１に置き換えた空気フィルターシステムの概略図である。
【発明を実施するための形態】
【００３３】
添付の図面を参照しながら、本発明の実施例について以下に説明する。また、本発明を説明するにおいて、関連する公知機能又は公知構成に関する具体的な説明が本発明の要旨の理解の妨げになると判断される場合は、その詳細な説明を省略する。
【００３４】
図３は、電子顕微鏡で観察した本発明に従った深層濾過型空気フィルター材を構成する各層の纎維形象を示す写真であり、図４は、本発明に従った深層濾過型空気フィルター材を構成する各層の断面図ある。
【００３５】
図示されたように、本発明に従った深層濾過型空気フィルター材は、繊度が０．５〜６デニールの静電単繊維不織布と、スパンボンド支持層で形成され、大きいサイズの粒子を集塵する第一の層５と;繊度が６〜２０デニールの低融点合成纎維を含むサーマルボンド不織布で形成され、累積集塵量を増加させる第二の層（中間層）６と;及び繊度が０．０７〜０．９デニールの極細静電メルトブローン繊維で形成され、微細な粒子を凝集させ、圧力損失の増加を抑制し、累積集塵量を倍加する第三の層（最終層）７；を含む。
【００３６】
第一の層、第二の層及び第三の層で形成される三層複合静電単繊維不織布材は、重量が１００〜４００ｇ/m2、ＮａＣｌ工程での効率が９５%以上、５．３cm/ｓｅｃでの圧力損失が４．５mmＡｑ以下であり、曲げ可能である。このように数値限定した理由は、その数値範囲で本発明による効果が最も良いからである。
【００３７】
また、前記三層複合静電単繊維不織布材には、不飽和カルボキシル酸、脂肪酸金属塩、撥水剤、紫外線安定剤、酸化防止剤、着色剤、静電気防止剤などの添加剤が含まれる。
【００３８】
前記第一の層を構成する静電単繊維不織布は、繊度が０．５〜６デニールである。
【００３９】
また、前記第二の層を構成するサーマルボンド不織布は、単繊維の低融点ポリエステルで形成され、繊度が６〜２０デニールである。
【００４０】
また、第三の層を構成する極細静電メルトブローン繊維（ｕｌｔｒａｆｉｎｅ  ｅｌｅｃｔｒｏｓｔａｔｉｃ  ｍｅｌｔ-ｂｌｏｗｎ  ｆａｂｒｉｃ）は、繊度が０．０７〜０．９デニールである。
【００４１】
このように数値限定した理由は、その数値範囲で本発明による効果が最も良いからである。
【００４２】
図５は、本発明に従った深層濾過型空気フィルター材の第一の層の断面図である。
【００４３】
図５に示されたように、第一の層５は、繊度が１５デニールのローメルト繊維を含む静電ファイバーウェブで形成されるスホンボンド支持層９と；繊度が０．５〜６デニール、重量が１０〜１００ｇ/m2、ＮａＣｌ工程での効率が４０%以上、５．３cm/ｓｅｃでの圧力損失が０．５mmＡｑ以下である静電単繊維不織布８；を含む。このように数値限定した理由は、その数値範囲で本発明による効果が最も良いからである。
【００４４】
第一の層５に、繊度が１５デニールのローメルト繊維を含む静電ファイバーウェブで形成されるホンボンド支持層９と静電単繊維不織布８を利用した理由は、第一の層５がプリフィルター（ｐｒｅ-ｆｉｌｔｅｒ）として機能するので、空気中に含有されている大きいサイズのほこり粒子を先に濾過し、小さいサイズのほこり粒子のみを第二の層６へ送るからである。つまり、第一の層５が大きいサイズの粒子を効率的に濾過し、圧力損失を減少させるためには、纎維が疎く、静電効果を有さなければならない。第一の層５は、静電力によってほこり粒子を集塵し、集塵されたほこり粒子を静電効果によって凝集させ大きい凝集体を生成する。
【００４５】
前記静電単繊維不織布８は、単層又は二層以上であることが望ましい。二層以上で構成すれば、ほこり粒子の累積集塵量が増加する。
【００４６】
図６は、本発明に従った深層濾過型空気フィルター材の第二の層６の断面図である。
【００４７】
図６に示されたように、第二の層６は、曲げ可能なサーマルボンド不織布１０で形成される。サーマルボンド不織布１０は、低融点ポリエステル繊維１００%で形成される内部（コア、ｃｏｒｅ）及び一般ポリエステル繊維１００%で形成される外部（シース、ｓｈｅａｔｈ）を含み、あるいは、各々低融点ポリエステル繊維５０%と一般ポリエステル繊維５０%で形成される内部（コア）及び外部（シース）を含む。前記低融点ポリエステル繊維は、繊度が６〜２０デニール、５．３cm/ｓｅｃでの圧力損失が０．５mmＡｑ以下、重量が４０〜２００g/m2で容易に曲げ可能である。
【００４８】
このように数値限定した理由は、その数値範囲で本発明による効果が最も良いからである。
【００４９】
サーマルボンド不織布１０は、９５ｗｔ.%〜９９．９ｗｔ.%の非極性物質、０．１ｗｔ.%〜５ｗｔ.%の強誘電体物質（極性物質）及び０．１ｗｔ.%〜０．５ｗｔ.%の撥水剤を含む。
【００５０】
このように、第二の層に低融点ポリエステルを使用した理由は、低融点ポリエステルが単纎維で放射されると、纎維の均一性が向上し、通気性が増加するからである。
【００５１】
図７は、本発明に従った深層濾過型空気フィルター材の第三の層７の断面図である。
【００５２】
第三の層７は、極細静電メルトブローン繊維１１で形成される。極細静電メルトブローン繊維１１は、重量が５〜７０g/m2、ＮａＣｌ工程での効率９５%以上、５．３cm/ｓｅｃでの圧力損失が３．０mmＡｑ以下である。
【００５３】
極細静電メルトブローン繊維１１は、０．１ｗｔ.%〜５ｗｔ.%の強誘電体物質、０．１ｗｔ.%〜０．５ｗｔ.%の撥水剤を含む。また、極細静電メルトブローン繊維１１は、繊度が０．０７〜０．９デニールである。このように数値限定した理由は、その数値範囲で本発明による効果が最も良いからである。
【００５４】
第三の層に極細メルトブローン材を使用した理由は、繊度が低いから、濾過効果が大きく、微細な粒子まで効率的に集塵することができ、静電効果を有するので累積集塵量が大きいからである。
【００５５】
前記極細メルトブローン材１１は、単層又は二層以上であることが望ましい。二層以上で構成すれば、微細なほこりの集塵効率が向上し、累積集塵量が非常に増加する。
【００５６】
本発明に従った深層濾過型空気フィルター材の完成品である深層濾過型空気フィルターカートリッジの外観図である。
【００５７】
図８に示されたように、深層濾過型空気フィルターカートリッジは、深層濾過型空気フィルター材１６を固定する上部キャップ１３及び下部キャップ１４と；上部キャップ１３及び下部キャップ１４を深層濾過型空気フィルター材１６に付着して密封するエポキシシーラー１５；を含む。
【００５８】
また、空気フィルターカートリッジは、深層濾過型空気フィルター材１６の周縁に固定された三つのストラップ１７をさらに含むことが望ましい。
【００５９】
また、空気フィルターカートリッジは、深層濾過型空気フィルター材１６の内部及び外部に接着剤を利用して所定間隔で固定され、深層濾過型空気フィルター材１６のしわ部の曲げ間隔を一定に維持する糸状のホットメルトスペーサ（ｈｏｔ-ｍｅｌｔｅｄ ｓｐａｃｅｒ）１８をさらに含むことが望ましい。ホットメルトスペーサ１８は、図８において水平方向に引かれた白色線で示されている。
【００６０】
さらに、空気フィルターカートリッジは、上部キャップに設けられ、空気フィルターカートリッジが多孔板に装着される際空気フィルターカートリッジを密封するゴムリング１２を含む。
【００６１】
図９は、本発明に従った深層濾過型空気フィルターカートリッジと比較例の深層濾過型空気フィルターカートリッジとの粒子量の増加に伴う圧力損失の変化を示したグラフである。
【００６２】
図９に示されたように、本発明に従った深層濾過型空気フィルターカートリッジの圧力損失の増加の勾配は、比較例に比べて小さく、最終圧力損失に到逹するまでの作動時間は、本発明に従った深層濾過型空気フィルターカートリッジが比較例の約２倍である。
【００６３】
図１０は、本発明に従った深層濾過型空気フィルターカートリッジと比較例の深層濾過型空気フィルターカートリッジとの累積集塵量を比べたグラフである。図１０に示されたように、本発明に従った深層濾過型空気フィルターカートリッジの累積集塵量は、比較例の約２倍である。
【００６４】
図１１は、本発明に従った深層濾過型空気フィルターカートリッジと比較例の深層濾過型空気フィルターカートリッジとの総集塵効率を比べたグラフである。図１１に示されたように、本発明に従った深層濾過型空気フィルターカートリッジの総集塵効率は、比較例に比べて高い。
【００６５】
図１２は、本発明に従った深層濾過型空気フィルターカートリッジと比較例の深層濾過型空気フィルターカートリッジとの部分集塵効率を比べたグラフである。
【００６６】
図１２に示されたように、本発明に従った深層濾過型空気フィルターカートリッジの部分集塵効率は、粒子サイズが４．０μm以上の場合、約１００%として同じであるが、粒子サイズが４．０μm以下の場合は、本発明に従った深層濾過型空気フィルターカートリッジが比較例に比べて高い。
【００６７】
従来の表面濾過型空気フィルターカートリッジ３を本発明に従った深層濾過型空気フィルターカートリッジ２１に置き換えた空気フィルターシステムの概略図である。
【００６８】
図１３に示されたように、従来の表面濾過型空気フィルターカートリッジ３を本発明に従った深層濾過型空気フィルターカートリッジ２１に置き換えることで、フィルターカートリッジ浄化するための圧縮空気４が不必要になり、フィルターカートリッジ浄化装置が不必要になる。
【００６９】
以上、本発明について例示的な実施形態に基づいて説明したが、本発明の技術分野に属する通常の知識を有する者であれば、本発明の範囲及び要旨を外れずに種々の変形及び変更が可能であることは自明である。
【符号の説明】
【００７０】
１    汚れた空気
２    浄化された空気
３    従来の表面濾過型空気フィルターカートリッジ
４    ほこり除去用圧縮機
５    第一の層
６    第二の層
７    第三の層
８    静電単繊維不織布
９    スパンボンド支持層
１０  サーマルボンド不織布
１１  極細静電メルトブローン材
１２  密封ゴムリング
１３  上部キャップ
１４  下部キャップ
１５  固定用エポキシ樹脂
１６  深層濾過型空気フィルター材
１７  ストラップ
１８  内部/外部ホットメルトスペーサ
１９  入口フード
２０  フィルターハウジング
２１  深層濾過型空気フィルターカートリッジ
２２  入口吸音器
２３  ガスタービン
【図１】
2011190795.tif 000003
【図２】
2011190795.tif 000004
【図４】
2011190795.tif 000005
【図５】
2011190795.tif 000006
【図６】
2011190795.tif 000007
【図７】
2011190795.tif 000008
【図８】
2011190795.tif 000009
【図９】
2011190795.tif 000010
【図１２】
2011190795.tif 000011
【図１３】
2011190795.tif 000012
【図３】
2011190795.tif 000013
【図１０】
2011190795.tif 000014
【図１１】
2011190795.tif 000015